(57)【特許請求の範囲】
【請求項１】
質量％にて、Ｃ：０．０２％以下、Ｎ：０．０２％以下、Ｓｉ：０．００５〜１．０％、Ｎｉ：０．１〜１．０％、Ｍｎ：０．１〜３．０％、Ｐ：０．０４％以下、Ｓ：０．０１００％以下、Ｃｒ：１０％以上〜１８％未満を含有し、さらにＴｉ：０．０５〜０．３０％、Ｎｂ：０．０１〜０．５０％の１種または２種を含有し、ＴｉとＮｂの合計が、８（Ｃ＋Ｎ）〜０．７５％であり、残部がＦｅおよび不可避的不純物からなり、γpが７０％以上かつ、フェライト粒径が２０μｍ以下、マルテンサイト生成量が７０％以下となり、
室温でのシャルピー衝撃値が３００Ｊ／ｃｍ2以上、−４０℃でのシャルピー衝撃値が５０Ｊ／ｃｍ2以上となることを特徴とする靭性に優れたステンレス鋼板。なお、γp（％）は（１）式を用いて評価する。
γp＝４２０(％Ｃ)＋４７０(％Ｎ)＋２３(％Ｎｉ)＋９(％Ｃｕ)＋７(％Ｍｎ)
−１１．５(％Ｃｒ)−１１．５(％Ｓｉ)−１２(％Ｍｏ)−２３(％Ｖ)−４７(％Ｎｂ)
−４９(％Ｔｉ)−５２(％Ａｌ)＋１８９  （１）
なお、（％Ｘ）は、各成分Ｘの質量割合を示す。
【請求項２】
さらに質量％にて、Ｂ：０．０００２〜０．００３０％、Ａｌ：０．０３０〜０．３００％、Ｍｏ：０．１〜２．０％、Ｃｕ：０．１〜２．０％、Ｖ：０．０５〜１．００％、Ｓｎ：０．００５〜０．５００％、Ｗ：０．００５〜３．００％、Ｃｏ：０．０１〜０．３０％、Ｓｂ：０．００５〜０．５００％、ＲＥＭ：０．００１〜０．２００％の１種または２種以上を含有することを特徴とする請求項１に記載の靭性に優れたステンレス鋼板。
【請求項３】
ビッカース硬さが２５０Ｈｖ以下となることを特徴とする請求項１又は請求項２に記載の靭性に優れたステンレス鋼板。
【請求項４】
請求項１または請求項２に記載の成分組成で、かつ、γpが７０％以上であるステンレス鋼のスラブを熱延した後、熱延板焼鈍し、
熱延工程において、スラブ加熱温度を１１００〜１２００℃として粗圧延を行い、仕上げ圧延を開始温度が９００℃以上、終了温度が８００℃以上、その差が２００℃以内となるように行い、６００℃以上で巻取り、
熱延板焼鈍工程において、フェライト単相の上限温度Ａ1点以上の温度かつ、オーステナイト単相の下限温度Ａ3点の±１００℃以内の温度条件で焼鈍し、その後水冷することで、微細組織にし、
ステンレス鋼板のフェライト粒径が２０μｍ以下、マルテンサイト生成量が７０％以下となることを特徴とする靭性に優れたステンレス鋼板の製造方法。なお、γp（％）は（１）式を用いて評価し、Ａ1点（℃）およびＡ3点（℃）は、（２）式、および（３）式を用いて評価する。
γp＝４２０(％Ｃ)＋４７０(％Ｎ)＋２３(％Ｎｉ)＋９(％Ｃｕ)＋７(％Ｍｎ)
−１１．５(％Ｃｒ)−１１．５(％Ｓｉ)−１２(％Ｍｏ)−２３(％Ｖ)−４７(％Ｎｂ)
−４９(％Ｔｉ)−５２(％Ａｌ)＋１８９  （１）
Ａ1＝３５(％Ｃｒ)＋６０(％Ｍｏ)＋７３(％Ｓｉ)＋１７０(％Ｎｂ)＋２９０(％Ｖ)
＋６２０(％Ｔｉ)＋７５０(％Ａｌ)＋１４００(％Ｂ)−２５０(％Ｃ)−２８０(％Ｎ)
−１１５(％Ｎｉ)−６６(％Ｍｎ)−１８(％Ｃｕ)＋３１０  （２）
Ａ3＝３５(％Ｃｒ)＋６０(％Ｍｏ)＋７３(％Ｓｉ)＋１７０(％Ｎｂ)＋２９０(％Ｖ)
＋６２０(％Ｔｉ)＋７５０(％Ａｌ)＋１４００(％Ｂ)−２５０(％Ｃ)−２８０(％Ｎ)
−８０(％Ｎｉ)−３１(％Ｍｎ)−１８(％Ｃｕ)＋３６０  （３）
なお、（％Ｘ）は、各成分Ｘの質量割合を示す。
【請求項５】
質量％にて、Ｃ：０．０２％以下、Ｎ：０．０２％以下、Ｓｉ：０．００５〜１．０％、Ｎｉ：０．１〜１．０％、Ｍｎ：０．１〜３．０％、Ｐ：０．０４％以下、Ｓ：０．０１００％以下、Ｃｒ：１０％以上〜１８％未満を含有し、さらにＴｉ：０．０５〜０．３０％、Ｎｂ：０．０１〜０．５０％の１種または２種を含有し、ＴｉとＮｂの合計が、８（Ｃ＋Ｎ）〜０．７５％であり、残部がＦｅおよび不可避的不純物からなり、γpが７０％以上かつ、フェライト粒径が２０μｍ以下、マルテンサイト生成量が７０％以下となり、
室温でのシャルピー衝撃値が３００Ｊ／ｃｍ2以上、−４０℃でのシャルピー衝撃値が５０Ｊ／ｃｍ2以上となることを特徴とする靭性に優れた排気管締結部品用ステンレス鋼板。なお、γp（％）は（１）式を用いて評価する。
γp＝４２０(％Ｃ)＋４７０(％Ｎ)＋２３(％Ｎｉ)＋９(％Ｃｕ)＋７(％Ｍｎ)
−１１．５(％Ｃｒ)−１１．５(％Ｓｉ)−１２(％Ｍｏ)−２３(％Ｖ)−４７(％Ｎｂ)
−４９(％Ｔｉ)−５２(％Ａｌ)＋１８９  （１）
なお、（％Ｘ）は、各成分Ｘの質量割合を示す。
【請求項６】
さらに質量％にて、Ｂ：０．０００２〜０．００３０％、Ａｌ：０．０３０〜０．３００％、Ｍｏ：０．１〜２．０％、Ｃｕ：０．１〜２．０％、Ｖ：０．０５〜１．００％、Ｓｎ：０．００５〜０．５００％、Ｗ：０．００５〜３．００％、Ｃｏ：０．０１〜０．３０％、Ｓｂ：０．００５〜０．５００％、ＲＥＭ：０．００１〜０．２００％の１種または２種以上を含有することを特徴とする請求項５に記載の靭性に優れた排気管締結部品用ステンレス鋼板。
【発明の詳細な説明】
【技術分野】
【０００１】
本発明は、靭性に優れたステンレス鋼板およびその製造方法に関するものであり、特に優れた靭性が要求される排気管締結部品用ステンレス鋼板として好適に用いられるものである。
【背景技術】
【０００２】
フェライト系ステンレス鋼板は、家電製品、厨房機器、電子機器など幅広い分野で使用されている。例えば、近年では防錆の観点から自動車や二輪車のフランジやブラケット（支持部品）用に使用される素材として、普通鋼からステンレス鋼板への転換が検討されている。これらの部品では、排気環境ならびに燃料環境における耐食性、強度に加えて高靱性が要求される。しかしながら、普通鋼板に比べて、強度や耐食性に優れるものの靭性やコストの点で劣るため、使用は限定されていた。特に、低靭性に関しては、室温でコイルを巻き戻すとき、あるいは冷間圧延するときに割れや板破断などを生じ、著しい場合には冷間圧延ができない場合がある。また製品加工の際にも、打ち抜き、プレス成形時に割れが発生する問題が有る。
【０００３】
また、フェライト鋼には、低温靭性が低いという問題も有る。自動車は、様々な環境下で使用され、時には−４０℃という非常に低温でも運転される。このような低温環境では、体心立方構造を持つフェライト鋼の靭性は著しく劣化する。
【０００４】
上記のようなフェライト系ステンレス鋼板の靭性に関する課題を解決するための工夫はいくつかなされてきた。例えば、特許文献１のようにＡｌを添加することで、介在物を制御し、靭性を向上させる工夫をしたフェライト系ステンレス鋼が開示されている。しかし、これらは、１８％以上のＣｒを含む高合金鋼であることが前提であり、本発明が対象とする低合金鋼に関する発明ではない。また、フェライト安定化元素であるＣｒの添加量が多い合金では、オーステナイト相変態が起こりにくくなり、相変態を利用した組織微細化には不適である。
【０００５】
特許文献２のように、Ｃｒ：１０〜２５％の幅広い成分に対応した、高靱性フェライト系ステンレス鋼が開示されている。しかし、これらは、熱延板の室温靭性が２５〜３５Ｊ／ｃｍ2程度であり、高靱性が要求されるフランジ用材料としての使用には不適である。また、靭性の向上に相変態を利用する知見はない。
【０００６】
特許文献３のように、Ｃｒ：１０〜２０％の幅広い成分に対応し、Ｃｕを添加することで、高靱化したフェライト系ステンレス鋼が開示されている。しかし、これらは、靭性の向上に熱延板焼鈍による相変態を利用する知見はなく、靭性も３００Ｊ／ｃｍ2には満たない。
【０００７】
特許文献４のように、普通鋼においては、フェライト−オーステナイト変態を利用して靭性を高める試みは既に行われている。しかし、ステンレス鋼に関する知見ではない。
【０００８】
特許文献５のように、ステンレス鋼におけるオーステナイト変態を利用して靭性を高める試みも有る。しかし、これらは、鋳造性を高めるためにＣを多く含有する必要があるため、マルテンサイト相が生成すると大きく靭性が低下してしまう。
【先行技術文献】
【特許文献】
【０００９】
【特許文献１】特開２０１１−１７９１１４号公報
【特許文献２】特開２０１２−１４０６８７号公報
【特許文献３】特開２０１２−１８８７４８号公報
【特許文献４】特開平３−７５３０９号公報
【特許文献５】国際公開ＷＯ２００８−１２６９４４号
【発明の概要】
【発明が解決しようとする課題】
【００１０】
ステンレス鋼板を排気管締結部品用として使用するに際し、室温でのシャルピー衝撃値を３００Ｊ／ｃｍ2以上とし、−４０℃でのシャルピー衝撃値を５０Ｊ／ｃｍ2以上とすることが要求される。排気管締結部品を製造する際の、打ち抜き、プレス加工等の二次加工の際に縦割れが発生する。特に冬場に割れを生じさせないためには低温での靭性が重要となる。また、自動車が走行する際、跳ねた小石が締結部品に当たることで、割れる危険性が有り、特に寒冷地ではその危険性が高まるため、常温および低温靭性が重要となる。
【００１１】
本発明の目的は、既知技術の問題点を解決し、常温および低温での靭性に優れたステンレス鋼板であって、特に排気管締結部品用として好適なステンレス鋼板及びその製造方法を提供することにある。
【課題を解決するための手段】
【００１２】
上記課題を解決する本発明の要旨は、
（１）質量％にて、Ｃ：０．０２％以下、Ｎ：０．０２％以下、Ｓｉ：０．００５〜１．０％、Ｎｉ：０．１〜１．０％、Ｍｎ：０．１〜３．０％、Ｐ：０．０４％以下、Ｓ：０．０１００％以下、およびＣｒ：１０％以上〜１８％未満を含有し、さらにＴｉ：０．０５〜０．３０％、Ｎｂ：０．０１〜０．５０％の１種または２種を含有し、ＴｉとＮｂの合計が、８（Ｃ＋Ｎ）〜０．７５％であり、残部がＦｅおよび不可避的不純物からなり、γp（ガンマポテンシャル）が７０％以上かつ、フェライト粒径が２０μｍ以下、マルテンサイト生成量が７０％以下となり、
室温でのシャルピー衝撃値が３００Ｊ／ｃｍ2以上、−４０℃でのシャルピー衝撃値が５０Ｊ／ｃｍ2以上となることを特徴とする靭性に優れたステンレス鋼板。なお、γp（％）は（１）式のＣａｓｔｒｏの式を用いて評価する。
γp＝４２０(％Ｃ)＋４７０(％Ｎ)＋２３(％Ｎｉ)＋９(％Ｃｕ)＋７(％Ｍｎ)
−１１．５(％Ｃｒ)−１１．５(％Ｓｉ)−１２(％Ｍｏ)−２３(％Ｖ)−４７(％Ｎｂ)
−４９(％Ｔｉ)−５２(％Ａｌ)＋１８９  （１）
なお、（％Ｘ）は、各成分Ｘの質量割合を示す。
（２）さらに質量％にて、Ｂ：０．０００２〜０．００３０％、Ａｌ：０．０３０〜０．３００％、Ｍｏ：０．１〜２．０％、Ｃｕ：０．１〜２．０％、Ｖ：０．０５〜１．００％、Ｓｎ：０．００５〜０．５００％、Ｗ：０．００５〜３．００％、Ｃｏ：０．０１〜０．３０％、Ｓｂ：０．００５〜０．５００％、ＲＥＭ：０．００１〜０．２００％の１種または２種以上を含有することを特徴とする（１）に記載の靭性に優れたステンレス鋼板。
（３）ビッカース硬さが２５０Ｈｖとなることを特徴とする（１）又は(２）に記載の靭性に優れたステンレス鋼板。
（４）（１）または（２）に記載の成分組成で、かつ、γpが７０％以上であるステンレス鋼のスラブを熱延した後、熱延板焼鈍し、
熱延工程において、スラブ加熱温度を１１００〜１２００℃として粗圧延を行い、仕上げ圧延を開始温度が９００℃以上、終了温度が８００℃以上、その差が２００℃以内となるように行い、６００℃以上で巻取り、
熱延板焼鈍工程において、フェライト単相の上限温度Ａ1点以上の温度かつ、オーステナイト単相の下限温度Ａ3点の±１００℃以内の温度条件で焼鈍し、その後水冷することで、微細組織にし、
ステンレス鋼板のフェライト粒径が２０μｍ以下、マルテンサイト生成量が７０％以下となることを特徴とする靭性に優れたステンレス鋼板の製造方法。なお、γp（％）は（１）式を用いて評価し、Ａ1点（℃）およびＡ3点（℃）は、（２）式、および（３）式を用いて評価する。
γp＝４２０(％Ｃ)＋４７０(％Ｎ)＋２３(％Ｎｉ)＋９(％Ｃｕ)＋７(％Ｍｎ)
−１１．５(％Ｃｒ)−１１．５(％Ｓｉ)−１２(％Ｍｏ)−２３(％Ｖ)−４７(％Ｎｂ)
−４９(％Ｔｉ)−５２(％Ａｌ)＋１８９  （１）
Ａ1＝３５(％Ｃｒ)＋６０(％Ｍｏ)＋７３(％Ｓｉ)＋１７０(％Ｎｂ)＋２９０(％Ｖ)
＋６２０(％Ｔｉ)＋７５０(％Ａｌ)＋１４００(％Ｂ)−２５０(％Ｃ)−２８０(％Ｎ)
−１１５(％Ｎｉ)−６６(％Ｍｎ)−１８(％Ｃｕ)＋３１０  （２）
Ａ3＝３５(％Ｃｒ)＋６０(％Ｍｏ)＋７３(％Ｓｉ)＋１７０(％Ｎｂ)＋２９０(％Ｖ)
＋６２０(％Ｔｉ)＋７５０(％Ａｌ)＋１４００(％Ｂ)−２５０(％Ｃ)−２８０(％Ｎ)
−８０(％Ｎｉ)−３１(％Ｍｎ)−１８(％Ｃｕ)＋３６０  （３）
なお、（％Ｘ）は、各成分Ｘの質量割合を示す。
（５）質量％にて、Ｃ：０．０２％以下、Ｎ：０．０２％以下、Ｓｉ：０．００５〜１．０％、Ｎｉ：０．１〜１．０％、Ｍｎ：０．１〜３．０％、Ｐ：０．０４％以下、Ｓ：０．０１００％以下、Ｃｒ：１０％以上〜１８％未満を含有し、さらにＴｉ：０．０５〜０．３０％、Ｎｂ：０．０１〜０．５０％の１種または２種を含有し、ＴｉとＮｂの合計が、８（Ｃ＋Ｎ）〜０．７５％であり、残部がＦｅおよび不可避的不純物からなり、γpが７０％以上かつ、フェライト粒径が２０μｍ以下、マルテンサイト生成量が７０％以下となり、
室温でのシャルピー衝撃値が３００Ｊ／ｃｍ2以上、−４０℃でのシャルピー衝撃値が５０Ｊ／ｃｍ2以上となることを特徴とする靭性に優れた排気管締結部品用ステンレス鋼板。なお、γp（％）は（１）式を用いて評価する。
γp＝４２０(％Ｃ)＋４７０(％Ｎ)＋２３(％Ｎｉ)＋９(％Ｃｕ)＋７(％Ｍｎ)
−１１．５(％Ｃｒ)−１１．５(％Ｓｉ)−１２(％Ｍｏ)−２３(％Ｖ)−４７(％Ｎｂ)
−４９(％Ｔｉ)−５２(％Ａｌ)＋１８９  （１）
なお、（％Ｘ）は、各成分Ｘの質量割合を示す。
（６）さらに質量％にて、Ｂ：０．０００２〜０．００３０％、Ａｌ：０．０３０〜０．３００％、Ｍｏ：０．１〜２．０％、Ｃｕ：０．１〜２．０％、Ｖ：０．０５〜１．００％、Ｓｎ：０．００５〜０．５００％、Ｗ：０．００５〜３．００％、Ｃｏ：０．０１〜０．３０％、Ｓｂ：０．００５〜０．５００％、ＲＥＭ：０．００１〜０．２００％の１種または２種以上を含有することを特徴とする（５）に記載の靭性に優れた排気管締結部品用ステンレス鋼板。
【発明の効果】
【００１３】
本発明によれば、靭性に優れた排気管締結部品用ステンレス鋼板を、新規設備を導入することなく効率的に提供することができる。−４０℃の低温環境下でも優れた靭性を得ることができる。
【図面の簡単な説明】
【００１４】
【図１】製品板の、結晶粒径と常温（ＲＴ：２５℃）シャルピー衝撃値の関係を示す図である。
【図２】製品板の、結晶粒径と低温（−４０℃）シャルピー衝撃値の関係を示す図である。
【図３】製品板の、γpと常温シャルピー衝撃値の関係を示す図である。
【図４】製品板の、γpと低温（−４０℃）シャルピー衝撃値の関係を示す図である。
【発明を実施するための形態】
【００１５】
靭性の指標としてシャルピー衝撃値がある。靭性に影響を及ぼす要素の一つとして、鋼の結晶粒径を挙げられる。組織が微細であるほど鋼のシャルピー衝撃値は向上する。
【００１６】
本発明では、炭素を低減しつつＴｉを添加した鋼板に、γ単相域、あるいはα＋γ二相域で熱延板焼鈍を行うことで、製品板の組織が微細化し、同時に、靭性を低下させる原因となるマルテンサイトを軟質化させることで、靭性を大幅に向上させることが可能であることを知見した。
【００１７】
本発明の鋼板は、フェライト相の結晶粒径を２０μｍ以下に調整する。図１、図２に示すように、結晶粒径が２０μｍを超えると、靭性の劣化が顕著になるため、上限を２０μｍとした。さらに望ましくは、１５μｍ以下である。また、図２に示すように、フェライト粒径が２０μｍ以下となっている成分外れ比較例の低温衝撃値は、５０Ｊ／ｃｍ2以下となっている。このことから、高靱性を得るには、粒径だけではなく、成分範囲においても本発明条件を満たす必要があることがわかる。
【００１８】
また、本発明の鋼板は、マルテンサイト生成量を７０％以下に調整する。マルテンサイト生成量が７０％を超えると、靭性の劣化が顕著になるため、上限を７０％とした。さらに望ましくは、５０％以下である。
【００１９】
また、靭性へのマルテンサイトの影響は生成量だけではなく、組織の硬さも関係し、良好な靭性を得るためには、鋼のビッカース硬さが２５０Ｈｖ以下となることが必要となる。
【００２０】
本発明の成分条件およびプロセスで製造した実施例と、比較例として本発明条件から外れた熱延焼鈍板について、室温におけるシャルピー衝撃値をγpで整理した図３に示し，低温（−４０℃）におけるシャルピー衝撃値をγpで整理して図４に示す。γpが７０％以上となる本発明の鋼板は，室温シャルピー衝撃値が３００Ｊ／ｃｍ2以上、−４０℃でのシャルピー衝撃値が５０Ｊ／ｃｍ2以上となり、優れた靭性を持つ。また、図４ではγpが７０％以上となっている成分外れ比較例の衝撃値が５０Ｊ／ｃｍ2以下となっており、γpだけではなく、成分範囲も本発明条件を満たす必要があることがわかる。
【００２１】
次に、鋼の成分範囲について説明する。
【００２２】
Ｃは、成形性と耐食性を劣化させる。Ｃが高いとマルテンサイト生成量が本発明の上限を超え、また、Ｃがマルテンサイトに固溶すると硬化させ、靭性を劣化させるため、その含有量は少ないほど良く、上限を０．０２％とした。但し、過度の低減は精錬コストの増加に繋がるため、下限を０．００１％とした。更に、製造コストと溶接部の粒界腐食性を考慮すると０．００２〜０．０１％が望ましい。
【００２３】
Ｎは、Ｃと同様に成形性と耐食性を劣化させる他、マルテンサイトに固溶すると硬化させ、靭性を劣化させるため、その含有量は少ないほど良く、上限を０．０２％とした。ただし、過度の低下は精錬コストの増加に繋がるため、下限を０．００１％とした。更に製造コストと加工性および耐食性を考慮すると、０．００５〜０．０１５％が望ましい。
【００２４】
Ｓｉは、脱酸元素として添加される場合がある他、耐酸化性の向上をもたらすが、固溶強化元素であり、過度の添加は靭性の劣化をもたらすため、上限を１．０％とした。ただし、過度の低下は精錬コストの増加に繋がるため、下限を０．００５％とした。更に、製造コストと耐食性を考慮すると０．２〜０．５％が望ましい。
【００２５】
Ｎｉは、オーステナイト安定化元素であり、相変態による結晶粒微細化に有効である。また、隙間腐食の抑制や再不動態化を促進させる。この作用は０．１％以上で発現するため、下限を０．１％とした。但し、過度の添加は硬質化し成形性を劣化させる他、応力腐食割れが生じやすくなるため、上限を１．０％とした。なお、原料コストを考えると０．２％〜０．８％が望ましい。さらに望ましくは０．２〜０．５％である。
【００２６】
Ｍｎは、Ｎｉ同様、オーステナイト安定化元素であり、相変態による結晶粒微細化に有効である。また、スケール密着性の向上や異常酸化の抑制にも寄与する。この作用は０．１％以上で発現するため、下限を０．１％とした。ただし、過度に添加した場合、ＭｎＳを形成して耐食性を低下させるため、上限を３．０％とした。更に、製造コストと耐食性を考慮すると０．１〜２．０％が望ましい。
【００２７】
Ｐは、Ｓｉ同様、固溶強化元素であるため、材質上その含有量は少ないほど良いため、上限は０．０４％とした。更に、製造コストと耐食性を考慮すると０．０１〜０．０２％が望ましい。
【００２８】
Ｓは、耐食性を劣化させる元素であるため、上限を０．０１％とした。更に、製造コストや、部品とした際の隙間腐食抑制を考慮すると０．０００５〜０．００５０が望ましい。
【００２９】
Ｃｒは、耐食性や耐酸化性を向上させる元素であり、排気部品環境を考慮すると異常酸化抑制の観点から１０％以上が必要である。一方、Ｃｒの過度の添加は硬質化をもたらし靭性を劣化させる。また、Ｃｒはフェライト安定化元素であるため、過度に添加すると、オーステナイト相変態が起こらなくなる。さらに、コストアップの観点から、上限は１８％未満とした。なお、製造コストや靭性劣化による鋼板製造時の板破断ならびに加工性を考慮すると、１０．５％以上、１５％未満が望ましい。
【００３０】
本発明は、Ｔｉ：０．０５〜０．３０％、Ｎｂ：０．０１〜０．５０％の１種または２種を含有し、ＴｉとＮｂの合計を８（Ｃ＋Ｎ）〜０．７５％の範囲とする。
【００３１】
Ｔｉは、Ｃ，Ｎ，Ｓと結合して耐食性、耐粒界腐食性、深絞り性を向上させるために添加する元素である。また、マルテンサイトが生成した場合に、Ｃ，Ｎを固着することで軟質化する効果も有る。Ｃ，Ｎの固定作用は０．０５％から発現するため、下限を０．０５％とした。また、０．３％超の添加は固溶Ｔｉにより硬質化し、靭性が劣化するため、上限を０．３％とした。更に製造コスト等を考慮すると、０．０６〜０．２５％が望ましい。
【００３２】
Ｎｂは、Ｔｉと同様に、Ｃ，Ｎ，Ｓと結合して耐食性、耐粒界腐食性、深絞り性を向上させるために添加する元素である。また、加工性の向上や高温強度の向上に加え、隙間腐食の抑制や再不動態化を促進させるため、必要に応じて添加される。この作用は、０．０１％以上で発現するため、下限を０．０１％とした。ただし、過度の添加は硬質化をもたらし成形性を劣化させるため、上限を０．５％とした。更に製造コスト等を考慮すると、０．０５〜０．３％が望ましい。
【００３３】
また、ＴｉとＮｂの合計が８（Ｃ＋Ｎ）未満であると、過剰なＣ、Ｎがマルテンサイトに固溶して硬化させるので、ＴｉとＮｂの合計を８（Ｃ＋Ｎ）以上とする。さらに、ＴｉとＮｂの合計が０．７５％を超えると固溶Ｔｉや固溶Ｎｂ、および、ＮｂとＴｉの炭窒化物や金属間化合物が硬質化をもたらし、靭性や成形性を劣化させるため、ＴｉとＮｂの合計を０．７５％以下とする。ここで、Ｔｉ、Ｎｂ、Ｃ、Ｎはいずれも各元素の含有量（質量％）を意味する。
【００３４】
本発明は、必要に応じてさらに以下の元素を含有することができる。
【００３５】
Ｂは、粒界に偏析することで製品の二次加工性を向上させる元素である。排気系部品を二次加工する際の縦割れを抑制する他、特に冬場に割れが生じないためには、０．０００２％以上添加すると良い。ただし、過度の添加は加工性、耐食性の低下をもたらすため、上限を０．００３０％とした。更に、精錬コストや延性低下を考慮すると、０．０００３〜０．００１５％が望ましい。
【００３６】
Ａｌは、脱酸元素として添加される他、酸化スケールの剥離を抑制する効果がある。この効果は０．０３％以上で発現するため、下限を０．０３％とした。一方、０．３％以上の添加は、伸びの低下、溶接溶け込み性および表面品質の劣化をもたらすため、上限を０．３％とした。更に、精錬コストと鋼板製造時の酸洗性を考慮すると、０．０５〜０．１５％が望ましい。
【００３７】
Ｍｏは、耐食性を向上させる元素であり、特に隙間構造を有する場合には隙間腐食を抑制する元素である。この効果は０．１％以上で発現するため、下限を０．１％とした。また、２．０％を超えると著しく成形性が劣化する他、製造性が悪くなるため、上限を２．０％とした。合金コストと生産性を考慮すると、０．１〜０．５％が望ましい。
【００３８】
Ｃｕは、ＮｉやＭｎ同様、オーステナイト安定化元素であり、相変態による結晶粒微細化に有効である。また、隙間腐食の抑制や再不動態化を促進させるため、必要に応じて添加される。この作用は０．１％以上で発現するため、下限を０．１％とした。但し、過度の添加は硬質化する他、靭性および成形性を劣化させるため、上限を２．０％とした。合金コストと生産性を考慮すると、０．１５〜１．０％が好ましい。
【００３９】
Ｖは、隙間腐食を抑制させるため、必要に応じて添加される。この作用は、０．０５％以上から発現するため、下限を０．０５％とした。但し、過度の添加は、硬質化し成形性を劣化させるため、上限を１．０％とした。なお、原料コストを考慮すると、０．１〜０．５％が望ましい。
【００４０】
Ｓｎは、耐食性と高温強度の向上に寄与するため、必要に応じて０．００５％以上添加する。ただし、０．５０％以上の添加により鋼板製造時のスラブ割れが生じる場合が有るため、上限を０．５０％とする。更に、精錬コストや製造性を考慮すると、０．００３〜０．３０％が望ましい。
【００４１】
Ｗは、耐食性と高温強度の向上に寄与するため、必要に応じて０．００５％以上添加する。ただし、３．０％超の添加により硬質化し、鋼板製造時の靭性劣化やコスト増に繋がるため、上限を３．０％とする。更に、精錬コストや製造法を考慮すると、０．０１〜０．１０％が望ましい。
【００４２】
Ｃｏは、高温強度の向上に寄与するため、必要に応じて０．０１％以上添加する。０．３０％超の添加により鋼板製造時の靭性劣化やコスト増に繋がるため、上限を０．３０％とする。更に、精錬コストや製造性を考慮すると、０．０１〜０．１０％が望ましい。
【００４３】
Ｓｂは、粒界に偏析して高温強度を上げる作用をなす元素である。これは、０．００５％以上から発現するため、下限を０．００５％とした。但し、０．５０％を超えると、Ｓｂ偏析が生じて、溶接時に割れが生じるので、上限は０．５０％とする。高温特性と製造コストおよび靭性を考慮すると、０．０３〜０．３０％が望ましい。さらに望ましくは、０．０５〜０．２０％である。
【００４４】
ＲＥＭ（希土類元素）は、耐酸化性の向上に有効であり、必要に応じて０．００１％以上添加する。また、０．２０％を超えて添加してもその効果は飽和し、ＲＥＭの硫化物による耐食性低下を生じるため、０．００１〜０．２０％で添加する。製品の加工性や製造コストを考慮すると、下限を０．００２％とし、上限を０．１０％とすることが望ましい。ＲＥＭは、一般的な定義に従う。スカンジウム（Ｓｃ）、イットリウム（Ｙ）の２元素と、ランタン（Ｌａ）からルテチウム（Ｌｕ）までの１５元素（ランタノイド）の総称を指す。単独で添加しても良いし、混合物であっても良い。
【００４５】
その他の成分について本発明では特に規定するものではないが、Ｔａ、Ｈｆは高温強度向上のために０．００１％〜１．０％添加しても良い。また、Ｂｉを必要に応じて０．００１〜０．０２％含有しても構わない。なお、Ａｓ、Ｐｂ等の一般的な有害な不純物元素はできるだけ低減することが望ましい。
【００４６】
本発明の鋼板は、上記の成分範囲内でγpを７０％以上になるように調整する。γpが低すぎると、フェライト−オーステナイト変態に高温での加熱が必要となり、結晶粒を微細化することが難しくなるので、下限を７０％とした。γp（％）は（１）式のＣａｓｔｒｏの式を用いて評価する。
γp＝４２０(％Ｃ)＋４７０(％Ｎ)＋２３(％Ｎｉ)＋９(％Ｃｕ)＋７(％Ｍｎ)
−１１．５(％Ｃｒ)−１１．５(％Ｓｉ)−１２(％Ｍｏ)−２３(％Ｖ)−４７(％Ｎｂ)
−４９(％Ｔｉ)−５２(％Ａｌ)＋１８９  （１）
なお、（％Ｘ）は、各成分Ｘの質量割合を示す。
【００４７】
本発明のステンレス鋼板は、上記規定する成分を含有するとともに、フェライト粒径を２０μｍ以下、マルテンサイト生成量を７０％以下とすることにより、室温でのシャルピー衝撃値を３００Ｊ／ｃｍ2以上とし、−４０℃でのシャルピー衝撃値を５０Ｊ／ｃｍ2以上として、常温および低温での靭性に優れたステンレス鋼板を提供することができる。常温および低温ともに靱性に優れるため、特に排気管締結部品用として好適に用いることができる。
【００４８】
また、本発明で規定する成分を含有するとともに、マルテンサイト生成量を７０％以下とすることにより、ビッカース硬さを２５０Ｈｖ以下とすることができる。
【００４９】
次に製造方法について説明する。本発明の鋼板の製造方法は製鋼−熱間圧延した後、焼鈍を行う工程よりなる。製鋼においては、前記必須成分および必要に応じて添加される成分を含有する鋼を、転炉溶製し続いて２次精錬を行う方法が好適である。溶製した溶鋼は、公知の鋳造方法（連続鋳造）に従ってスラブとする。スラブは所定の温度に加熱され、所定の板厚に連続圧延で熱間圧延される。
【００５０】
鋳造されたスラブは、１１００〜１２００℃で加熱される。炉の性能、経済性の観点から、上限温度を１２００℃とした。加熱温度が低すぎるとスケール生成が少なくなり圧延ロールと鋼材の焼き付きにより表面品質が低下する。よって、スラブ加熱温度は１１００〜１２００℃とした。更に、生産性や表面疵を考慮すると、１１２０〜１１６０℃が望ましい。
【００５１】
スラブ加熱後、熱間圧延工程では、複数パスの粗圧延が施され、複数スタンドからなる仕上圧延が一方向に施される。粗圧延後、高速で仕上圧延が施され、コイル状に巻き取られる。本発明では、巻取り時に微細組織を得るために、仕上圧延温度と、巻取温度を規定する。製造時の割れや破断を防ぐためには、微細組織にすることが重要である。そのため、巻取温度が低すぎると巻取時に再結晶と相変態が生じないため、仕上圧延は高温かつ高速で行う必要が有る。そこで、仕上圧延を開始温度が９００℃以上、終了温度が８００℃以上、その差が２００℃以内となるように行う。また、巻取温度も６００℃以上で行うものとする。熱延板厚さは、締結部品の設計に応じて、適宜選択すれば良いが、巻取形状、板厚精度、表面性状を考慮すると、２〜１５ｍｍ程度が望ましい。以上の熱延条件を用いることにより、焼鈍前の熱延板常温衝撃値を５０Ｊ／ｃｍ2以上とすることができ、製造時の割れや破断を防ぐことができる。
【００５２】
本発明では、熱延板焼鈍時に、γ単相、あるいはα＋γ二相域に昇温してフェライトからなる組織の一部、または全てを一旦オーステナイトに変態させることが重要である。そこで、焼鈍時にＡ1点以上の温度かつ、Ａ3点の±１００℃以内の温度条件で焼鈍を行う。焼鈍時に、相変態させるには最低でもＡ1点以上で焼鈍する必要がある。また、この時低温すぎるとγ変態量が少なくなり、焼鈍も長時間行う必要が有るため、熱延板焼鈍温度下限をＡ1点、あるいはＡ3点−１００℃のうちの高い方の温度とした。これにより、十分にフェライト相をオーステナイト相へと変態させることができる。また、低温での焼鈍により十分に再結晶が生じず、熱延組織がそのまま残存した場合にも、靭性が劣化する可能性が有る。
【００５３】
熱延板焼鈍の際、高すぎる温度で焼鈍すると、結晶粒が粗大化する他、マルテンサイトが過剰に生成し、靭性が劣化する。そこで、上限をＡ3点＋１００℃とした。即ち、本発明で規定する成分を含有し、熱延板焼鈍温度をＡ3点＋１００℃以下の温度とすることにより、マルテンサイト生成量を７０％以下とすることができる。
【００５４】
また、本発明で規定する成分を含有し、特に（１）式のγpを７０％以上とし、熱延板焼鈍温度を本発明範囲の温度とすることにより、フェライト結晶粒径を２０μｍ以下とすることができる。
なお、Ａ1点（℃）およびＡ3点（℃）は、（２）式のＣａｓｔｒｏの式、および（３）式を用いて評価する。
Ａ1＝３５(％Ｃｒ)＋６０(％Ｍｏ)＋７３(％Ｓｉ)＋１７０(％Ｎｂ)＋２９０(％Ｖ)
＋６２０(％Ｔｉ)＋７５０(％Ａｌ)＋１４００(％Ｂ)−２５０(％Ｃ)−２８０(％Ｎ)
−１１５(％Ｎｉ)−６６(％Ｍｎ)−１８(％Ｃｕ)＋３１０  （２）
Ａ3＝３５(％Ｃｒ)＋６０(％Ｍｏ)＋７３(％Ｓｉ)＋１７０(％Ｎｂ)＋２９０(％Ｖ)
＋６２０(％Ｔｉ)＋７５０(％Ａｌ)＋１４００(％Ｂ)−２５０(％Ｃ)−２８０(％Ｎ)
−８０(％Ｎｉ)−３１(％Ｍｎ)−１８(％Ｃｕ)＋３６０  （３）
なお、（％Ｘ）は、各成分Ｘの質量割合を示す。
【００５５】
焼鈍後は水冷することによって、オーステナイトからフェライトへと相変態させる際の結晶粒の成長を防ぐ効果が発揮されるので、微細組織にすることができ高靱性が得られる。
【実施例】
【００５６】
表１の鋼Ｎｏ．１〜３１に示す成分組成の鋼を溶製しスラブに鋳造し、１０ｍｍｔまで熱延後、熱延板焼鈍を施した。各鋼に対して、表２−１、表２−２に示す製造条件で製造した。熱延板焼鈍後は、表２−２のＢ２３を除き水冷を行った。Ｂ２３については、空冷を行った。
【００５７】
フェライト相の結晶粒径は、ＥＢＳＤ（Electron Back Scattering Diffraction）法により測定した。マルテンサイト生成量の測定は、ＥＢＳＤおよび画像解析より測定した。粒径の測定条件は、測定倍率１０００倍で０．３〜０．６μｍステップの条件とし、得られたデータをＴＳＬ社ＯＩＭ（Orientation Imaging Microscopy）解析ソフトにより方位差１５°以上を粒界として一つの粒界を設定し円相当径を算出した。得られた円相当径を算術平均によって求めた値を結晶粒径とした。マルテンサイト生成量も同様に、ＯＩＭを用いてフェライト相とマルテンサイトの分率を定量的に測定した。
【００５８】
熱延焼鈍板の靭性は、ＪＩＳ  Ｚ  ２２４２に準拠して２５℃および−４０℃で行い、シャルピー衝撃値で評価し、表２−１、表２−２の「製品板特性／衝撃値」の欄に示した。試験片は、Ｖノッチシャルピー試験片を圧延方向と平行に採取し、試験に供した。
【００５９】
【表１】
0006791646.tif 000002
【００６０】
【表２−１】
0006791646.tif 000003
【００６１】
【表２−２】
0006791646.tif 000004
【００６２】
表２−１のＡ１〜Ａ１６が本発明例である。本発明例の鋼は、常温低温共に熱延焼鈍板のシャルピー衝撃値が高いことが明らかであり、靭性に優れる。また、熱延板の常温シャルピー衝撃値も示す。本発明例の鋼は、熱延板においても常温衝撃値が５０Ｊ／ｃｍ2以上であって靭性に優れ、通板時の割れを防げるなど、製造性が高いことが確認される。
【００６３】
表２−２のＢ１〜Ｂ２３が比較例である。まず製品板（熱延焼鈍板）の成績について説明する。
【００６４】
Ｂ１〜Ｂ５、Ｂ１２はγpが本発明範囲を外れ、Ｂ１５、Ｂ２１、Ｂ２２はそれぞれＮｂ、Ｃｏ、Ｖ含有量が上限を外れ、いずれもフェライト粒径が上限を外れ、靱性が低下した。Ｂ１とＢ２、Ｂ３とＢ４のように、単純に熱延板焼鈍を低くし、結晶粒成長を抑えることで細粒化させても、靭性は不十分であった。
【００６５】
Ｂ６、Ｂ７はともに鋼Ｎｏ．１９であってＣ含有量が上限を外れ、焼鈍条件範囲内で焼鈍したフェライト単相組織を持つＢ６は低温靱性が低下、焼鈍条件の上限以上で焼鈍し、硬質なマルテンサイトが多量に生成したＢ７は、常温・低温のいずれも靱性が低下した。このことから、フェライト、マルテンサイト等の組織によらず、Ｃ量を適正範囲にすることが重要であることがわかる。
【００６６】
Ｂ８は熱延板焼鈍を実施しておらず、熱延加工ままの組織であるため、フェライト粒径マルテンサイト生成量ともに測定不能であり、靱性が低い。
【００６７】
Ｂ９、Ｂ１０はいずれも熱延板焼鈍温度が上限を外れ、Ｂ９、Ｂ１０共にマルテンサイト生成量が外れ、靱性が低下した。また、Ｂ９はより高温焼鈍であるため、マルテンサイトがより多量に生成し、結晶粒径も大きい。
【００６８】
Ｂ１１は熱延板焼鈍温度が下限を外れ、フェライトからオーステナイトへの相変態が起こらず、細粒化効果が起こらなかった。また、低温焼鈍であったため、再結晶も生じず熱延板の加工組織が殆ど残存したためフェライト粒径が測定不能であり、常温・低温のいずれも靱性が低下した。
【００６９】
Ｂ１３、Ｂ２０はそれぞれＮ、Ｗ含有量が上限を外れ、Ｂ１４はＴｉとＮｂの合計が８（Ｃ＋Ｎ）に足りず、いずれも硬さが２５０Ｈｖを超え、常温と定温の一方又は両方の靱性が低下した。Ｂ１６〜Ｂ１９はそれぞれＣｕ、Ｎｉ、Ｓｉ、Ｍｏ含有量が上限を外れ、常温と低温の一方又は両方の靱性が低下した。
【００７０】
比較例の焼鈍前の熱延板の成績について説明する。Ｂ１５は仕上圧延が高速ではなく、仕上圧延開始温度と終了温度との差が２００℃を超えたため、熱延板衝撃値が低い値であった。
【００７１】
Ｂ２３は、熱延板焼鈍後空冷しているため、結晶粒が過度に成長し、２０μｍを超えたため、靭性が低下した。
【産業上の利用可能性】
【００７２】
本発明によれば、優れた靭性をもったフェライト系ステンレス鋼板を製造することが可能であり、熱延材の靭性も良好であるため、通板時の割れや破断を抑制し、製造性が向上する。また、本発明を適用した材料を、排気管締結部品用として使用する場合に、成形の自由度が向上するとともに、プレス加工時の割れや、実車搭載時の低温環境下で衝撃を受けた際の割れを抑制することが可能となる。即ち、本発明は工業上極めて有益である。
【図１】
0006791646.tif 000005
【図２】
0006791646.tif 000006
【図３】
0006791646.tif 000007
【図４】
0006791646.tif 000008